(57)【要約】【課題】容量の低下を抑えることで、エネルギー密度の高い非水電解液二次電池を提供する。【解決手段】正極集電体（１２）及び該正極集電体に配された正極活物質層（１１）を有する正極（１、１０、１００）と、前記正極に対向して配置され、負極集電体（２２）及び該負極集電体に配された負極活物質層（２１）を有する負極（２）と、前記正極と前記負極との間に介在する電解液（３）と、を備える非水電解液二次電池（Ｂ１）において、前記正極（１０）は、前記正極集電体の表面であって前記負極と対向しない表面（１２ｂ）に、充放電双方に対して可逆的に電子を授受する電子授受化合物が配されている。【選択図】図１
2013254585.tif 000002
【特許請求の範囲】
【請求項１】
正極集電体（１２）及び該正極集電体に配された正極活物質層（１１）を有する正極（１、１０、１００）と、
前記正極に対向して配置され、負極集電体（２２）及び該負極集電体に配された負極活物質層（２１）を有する負極（２）と、
前記正極と前記負極との間に介在する電解液（３）と、
を備える非水電解液二次電池（Ｂ１、Ｂ２）において、
前記正極（１、１０）は、前記正極集電体の表面であって前記負極と対向しない表面（１２ｂ）に、充放電双方に対して可逆的に電子を授受する電子授受化合物が配されていることを特徴とする非水電解液二次電池。
【請求項２】
前記電子授受化合物は、正極活物質よりも卑な酸化電位又は／及び還元電位を有する化合物を含むことを特徴とする請求項１に記載の非水電解液二次電池。
【請求項３】
前記電子授受化合物は、ポリアニリンであることを特徴とする請求項１又は２に記載の非水電解液二次電池。
【請求項４】
前記正極（１、１０）は、板状の前記正極集電体の表面であって前記負極と対向する一方の表面（１２ａ）に前記正極活物質層を配し、他方の表面（１２ｂ）に電子授受化合物層（１３）を配している請求項１〜３のいずれかに記載の非水電解液二次電池。
【請求項５】
前記正極活物質層と前記電子授受化合物層とを有する前記正極は、前記電解液に含まれるイオンが通過する貫通孔（１２ｃ）を有する請求項１〜４のいずれかに記載の非水電解液二次電池。
【請求項６】
積層方向（Ｌ）の少なくとも一方の端部を前記正極（１０）が形成した状態で、前記正極と前記負極とが交互に積層している請求項１〜５のいずれかに記載の非水電解液二次電池。
【発明の詳細な説明】
【技術分野】
【０００１】
本発明は、非水電解液二次電池に関する。
【背景技術】
【０００２】
近年の携帯用パソコン、ハンディビデオカメラ等の携帯電子機器の普及に伴い、高電圧、高エネルギー密度を有する非水電解液二次電池が電源として広く用いられるようになってきている。また、環境問題の観点から、電気自動車や、電力を動力の一部に利用したハイブリッド車が実用化されてきている。
【０００３】
この非水電解液二次電池のうち、正極にリチウム含有金属酸化物等、負極に炭素材料等を用いたリチウムイオン二次電池は、高エネルギー密度を有する二次電池として種々の電子機器に利用されている。そして、リチウムイオン二次電池には、さらなる高エネルギー密度化等の高性能化が期待されている。
【０００４】
この高性能化を達成する蓄電デバイスとして、特許文献１には、リチウムイオン二次電池において、積層型の電極ユニットの負極の集電体の一方面に、リチウムイオン供給層として機能する金属リチウムを配した構成のものが開示されている。
【先行技術文献】
【特許文献】
【０００５】
【特許文献１】特開２００８−１２３８２６号公報
【発明の概要】
【発明が解決しようとする課題】
【０００６】
しかし、予め金属リチウムを配する方法では、金属リチウムが電解液中に溶解する使用初期でのリチウムイオンの供給に限られ、一時的な高容量化は可能だが、充放電を繰り返す２サイクル目以降の経時的な容量劣化を免れないという問題があった。
【０００７】
また、金属リチウムが電解液中に溶解することで、電池のエネルギー密度が低下するという問題もあった。
【０００８】
本発明は、上記実情に鑑み完成したものであり、容量の低下を抑えることで、エネルギー密度の高い非水電解液二次電池を提供することを課題としている。
【課題を解決するための手段】
【０００９】
上記課題を解決するために本発明者は非水電解液電池について検討を重ねた結果、本発明をなすに至った。
【００１０】
請求項１に記載の本発明の非水電解液二次電池は、正極集電体及び該正極集電体に配された正極活物質層を有する正極と、前記正極に対向して配置され、負極集電体及び該負極集電体に配された負極活物質層を有する負極と、前記正極と前記負極との間に介在する電解液と、を備える非水電解液二次電池において、前記正極は、前記正極集電体の表面であって前記負極と対向しない表面に、充放電双方に対して可逆的に電子を授受する電子授受化合物が配されていることを特徴とする。
【００１１】
正極は、充放電双方に対して可逆的に電子を授受する電子授受化合物を有しており、電子授受化合物が授受する電子が電解液中のイオンとの間で反応を生じる。つまり、正極では、正極活物質における電極反応だけでなく、電子授受化合物も反応を生じる。特に、電子授受化合物が電子を放出する反応を生じると、電解液中のイオンを正極又は負極活物質中に固定することができる。
【００１２】
その上で、電子授受化合物は、正極の表面であって、負極と対向していない表面に配される。このことは、電子授受化合物が、正極の表面のうち、負極と対向する表面に配されないことを示す。電子授受化合物自身は、正極活物質とは異なっており、電極反応を生じない。そして、二次電池において、正負両極の互いに対向する表面は、電解液中のイオンの授受を最も生じる表面である。この互いに対向した表面に、電極活物質とは異なる化合物を配すると、電極反応に寄与する電極活物質量が減少し、結果として、二次電池の特性（電池容量やエネルギー密度）の低下を生じさせる。
【００１３】
本発明のように、電子授受化合物が、正極の表面であって、負極と対向していない表面に配されることで、電池性能の低下を生じさせることなく、電子授受化合物を正極に配することの効果を得られる。
【００１４】
なお、本発明において対向して配置される正極と負極は、対向した状態の両極間で電解液中のイオンの移動ができる状態であればよく、両極の間にセパレータを配していてもよい。
【００１５】
本発明の非水電解液二次電池においては、電子授受化合物は、正極活物質よりも卑な酸化電位又は／及び還元電位を有することが好ましい。
【００１６】
電子授受化合物が、正極活物質よりも卑な酸化電位又は／及び還元電位を有することで、非水電解液二次電池の正極の電位が正極活物質の電位（すなわち、電極反応を生じる電位）になったときに、電子の授受（放出）が完了している。すなわち、正極の電位が正極活物質の電位となったときに、電解液中のイオンが電子を受け取って、正極または負極に配された状態となっている。つまり、正極活物質が、より多くの電極反応を生じることができ、電池容量が高くなる。
【００１７】
具体的には、本発明の非水電解液二次電池は、正極の電位が高くなっていくと、まず、電子授受化合物の酸化電位に到達し、電子授受化合物が電子を放出する。放出された電子は、外部回路を介して負極に到達し、負極活物質表面または活物質中で電解液中のイオンを還元する。還元されたイオンは負極活物質の周囲及びその結晶構造中に含まれ、電池容量を発現可能となる。
【００１８】
正極の電位がさらに高くなると、正極活物質が電極反応を生じる電位に到達する。この電位で、正極活物質が電極反応を生じる。このとき、負極はすでにイオンが含まれており、より多くの電極反応を生じることができる。すなわち、本発明の非水電解液二次電池は、電池容量が高くなる。
【００１９】
正極が、高い電位から電子授受化合物の還元電位まで低下すると、上記とは逆の現象が生じるが、正極活物質の反応が優先して起こり、その後に電子授受化合物の反応が起こる。すなわち、正極活物質が反応する電位範囲において電子授受化合物は充電状態のまま維持されており反応に寄与しない。
【００２０】
この電子授受化合物は充電状態で維持されているため、電解液との反応などの局部電池反応により放電状態に戻ることが可能である。この放電状態の電子授受化合物は再びイオンを供給し電池容量を増加することができる。
【００２１】
更に、本発明の非水電解液二次電池は、正極が、板状の正極集電体の表面であって負極と対向する一方の表面に正極活物質層を配し、他方の表面に電子授受化合物層を配していることが好ましい。ここで、他方の表面に配される電子授受化合物層は、正極集電体の他方の表面上にもうけられた、電子授受化合物を含有する層状の部材である。
【００２２】
この構成では、正極を板状とすることができ、二次電池のエネルギー密度を高めることができる。このとき、負極も、板状の負極集電体の表面に負極活物質層を配した、同様な板状をなすことが好ましい。
【００２３】
さらに、対向して配置される電子授受化合物を有する板状の正極は、従来の正極と同様のサイズとすることができる。つまり、従来の板状の正極と置換するだけで、本発明の非水電解液二次電池を実施することが可能となる。さらに、従来の板状の正極の他方の表面の正極活物質層を電子授受化合物層と置換するだけで、本発明の非水電解液二次電池を実施することが可能となる。
【００２４】
一方の表面に配される正極活物質層は、一方の表面の全面に配されることが好ましい。また、他方の表面に配される電子授受化合物層についても、他方の表面の全面に配されることが好ましい。ここで、活物質層及び電子授受化合物層が形成される集電体の表面の全面とは、板状の集電体の表面において活物質層を形成できる領域の全面を示す。
【００２５】
また、正極活物質層と電子授受化合物層とを有する正極に、電解液に含まれるイオンが通過する貫通孔を形成することが好ましく、特に、電子授受化合物層側から正極活物質層側にイオンが移動して、正極または負極活物質に供給される。つまり、より多くの電極反応を生じさせることができる。
【００２６】
本発明の非水電解液二次電池は、積層方向の少なくとも一方の端部を正極が形成した状態で、正極と負極が交互に積層した積層型の二次電池としても良い。この場合、積層方向の少なくとも一方の端部を正極が形成することで、当該端部の端面に、電子授受化合物を配することができる。ここで、積層型の二次電池を形成した時に、積層方向の少なくとも一方の端部を形成する正極以外の構成、つまり負極に挟まれた状態の正極は、従来の積層型の二次電池と同様に積層方向の両面に正極活物質層を有することが好ましい。
【００２７】
本発明の非水電解液二次電池は、上記した構成以外は、従来公知の非水電解液二次電池と同様の構成とすることができる。
【００２８】
また、本発明の非水電解液二次電池は、非水電解液二次電池として知られている二次電池であれば、その種類は限定されるものではない。本発明の非水電解液二次電池は、非水電解液中にリチウムイオンが含まれるリチウムイオン二次電池であることが好ましい。
【００２９】
以下、本発明に係る非水電解液二次電池の一例として、リチウムイオン二次電池について具体的に記す。
【００３０】
リチウムイオン二次電池では、正極、負極において、層構造の電極活物質の層間にリチウムイオンを可逆的に取込み又は放出することで電極反応が進行する。この反応は、インターカレーション又はデインターカレーション反応ともいう。
【００３１】
充電時には、正極では正極活物質（例えば、リン酸鉄リチウム）から電子が放出されるとともに、層状の正極活物質の構造中のリチウムが電解液中にイオンとしてデインターカレーションされる。負極では電解液中のリチウムイオンが電子を得て、負極活物質（例えば黒鉛）の構造中にリチウムがインターカレーションされる。放電時には逆に、負極活物質からデインターカレーションされたリチウムが正極活物質の構造中にインターカレーションされる。つまり、リチウムイオン二次電池における電池反応は、リチウムが酸化還元されながら正極と負極の間を移動する反応といえる。
【００３２】
そして、電池容量は、インターカレーション（又はデインターカレーション）可能な活性なリチウムイオンの物質量による。つまり、リチウムイオン二次電池においては、正極活物質からデインターカレーション可能なリチウムイオンの量が多くなるほど、電池容量が大きくなる。そして、本発明では、正極の電子授受化合物が電子を放出すると、放出された電子は外部回路を介して負極に到達し、負極の周囲のリチウムイオンを還元して層構造中に固定する（リチウムがインターカレーションされる）。その結果、負極でデインターカレーション可能なリチウムの物質量を担保できて、電池容量が高くなる。
【００３３】
また、先行技術では、金属リチウムを配しているが、電解液に溶解すると、そのリチウムがあった部分が隙間となる。そうすると、電池内に隙間ができ、イオンの移動距離が長くなり、内部抵抗の増加を招く。また、振動などにより電極のズレが生じると、電極活物質が（物理的に）損傷を生じる等の不具合が発生する。
【００３４】
対して、本発明では、電子授受化合物が残留するため、そのような電極のずれが生じない。つまり、上記の不具合が生じない。
【００３５】
更に、金属リチウム自体が、禁水性や強塩基性、短絡熱暴走等の観点から危険性の高い活物質なので、従来技術の直接に金属リチウムを取扱う電池と比較すると安全性が高い。
【図面の簡単な説明】
【００３６】
【図１】本発明の実施形態であるリチウムイオン二次電池Ｂ１の内部構造を概略的に示す断面図である。
【図２】リチウムイオン二次電池Ｂ１の正極の電位の変化を模式的に示した図である。
【図３】実施例で製造したリチウムイオン二次電池Ｂ２の構造を示す断面図である。
【図４】実施例１、２と比較例の各電池の初期のエネルギー密度を示したグラフである。
【図５】実施例１、２と比較例の各電池を高温条件で一定時間放電させた後の容量について、初期容量との容量比を示したグラフである。
【発明を実施するための形態】
【００３７】
（電子授受化合物の動作）
まず、本発明の電子授受化合物の作用・効果を、後述する構成の本実施形態のリチウムイオン二次電池Ｂ１（図１参照）及び図２を用いて具体的に説明する。図２は、リチウムイオン二次電池Ｂ１の充電量と、外層の正極１０の電位の関係を太い線（実線＋破線）で模式的に示した図である。つまり、図２は、充電量が少ない領域を拡大して示している。なお、後述する通り、本実施形態のリチウムイオン二次電池Ｂ１では、上述の正極活物質としてＬｉＦｅＰＯ４を、電子授受化合物としてポリアニリンを、負極活物質としてグラファイトを使用する。
【００３８】
リチウムイオン二次電池Ｂ１を組み立て、初期充電（初回充電）を定電流で行う。
【００３９】
充電を開始すると、外層の正極１０の電位は充電量の増加とともに上昇する。なお、充電が進むと、図２の紙面の左から右方向に変化する。
【００４０】
さらに充電が進行して外層の正極１０の電位が高くなっていくと、外層の正極１０の電位は、電子授受化合物層１３中の電子授受化合物であるポリアニリンの酸化電位Ｖｂの近傍に到達する。この電位Ｖｂは、正極活物質の電極反応を生じる電位よりも明らかに低い電位である。そして、電位Ｖｂに到達すると、ポリアニリンは電子を放出し、外部回路を介して負極活物質層２１がその電子を受け取る。この電子により電解液中のリチウムイオンが還元され負極活物質層２１中にインターカレーションされる。
【００４１】
この時、還元されるリチウムイオンは、貫通孔１２ｃ、正極活物質層１１、セパレータ７を通過して、容易に負極活物質層２１に移動できる。そして、負極活物質層２１にインターカレーションされたリチウムは、デインターカレーション可能なリチウムとなる。すなわち、インターカレーションしたリチウムにより、負極活物質はより多くのリチウムを含有する。すなわち、電池容量が増加する。
【００４２】
さらに充電が進行して外層の正極１０の電位が高くなっていくと、外層の正極１０の電位は、正極活物質層１１中の正極活物質が電極反応を生じる電位Ｖａの近傍に到達する。この電位Ｖａに到達すると、正極活物質は、層構造中にインターカレーションしているリチウムを電子とともに放出する電極反応を生じる。すなわち、リチウムイオン二次電池の充電量が増加する。
【００４３】
このように、リチウムイオン二次電池Ｂ１では、正極活物質の酸化電位Ｖａに到達したときには、ポリアニリンから電子を受取ったリチウムが既に負極活物質に挿入された状態となっており、より多くの物質量のリチウムに充電時の電極反応を生じさせることができ、電池容量が高くなる効果を発揮する。
【００４４】
なお、リチウムイオン二次電池は、外層の正極１０の電位が正極活物質の酸化電位Ｖａにある状態で使用される。すなわち、正極１の電位が図２のＱ１とＱ２との間にある状態で充放電が繰り返される。このため、リチウムイオン二次電池が使用される条件では、電子授受化合物層１３中の電子授受化合物が電池の反応（及び電池性能）に寄与しない。
【００４５】
この電子授受化合物は局部電池反応などで放電されることにより再びリチウムイオンを供給することが可能である。
【００４６】
なお、図２中、外層の正極１０の電位は、実線で示した部分はポリアニリンに起因し、破線で示した部分は正極活物質に起因する。つまり、電子授受化合物層１３を有していない内層の正極１００は、図２の破線（太い破線と細い破線）で示した電位変化を生じる。
【００４７】
また、本実施形態では、正極活物質層１１と電子授受化合物層１３とが、外層の正極１０の板状の正極集電体１２の両面に配されている。従って、ＬｉＦｅＰＯ４を含有する合材中にポリアニリンを混合した活物質層を形成する場合と比較して、充放電反応に寄与しないポリアニリンが正極活物質層１１にいないため、正極活物質層１１の容量増加しエネルギー密度を向上させる。
【００４８】
また、ＬｉＦｅＰＯ４合材とグラファイト合材とは、正負の各集電体１２、２２の両面の全面にそれぞれ塗布可能で、ポリアニリン合材も、正極集電体１２の片面に同様に全面に塗布でき、しかも正負の各集電体１２、２２が共に同様の板形状に形成されている。従って、それぞれの活物質、化合物の反応面積を最大限に確保できる。
【００４９】
更に、電極ユニットＵが、同様の板形状の正極１と負極２を揃えて交互に積層した構成なので、電極配置の観点からは、ポリアニリンの電子授受機能を担保しながら、ＬｉＦｅＰＯ４とグラファイトとの各正負の活物質が無駄なく電極反応に寄与できる。従って、電池のエネルギー密度を高めることができる。
【００５０】
また、正極１００と負極２とを交互に積層した電極ユニットＵの上下の両端部に、電子授受化合物層１３を有する外層の正極１０が配置され、電子授受化合物層１３は、負極と対向しない他方の面１２ｂに配されている。
【００５１】
上記の構成では、従来型の電子授受化合物層１３を有さない正極と負極とよりなる同様の電極ユニット対しても、ユニットの両端部に同様の板形状の外層の正極１０を積層挿入して本実施形態のリチウムイオン二次電池Ｂ１とする加工を容易に行える。なお、電子授受化合物層１３を有さない正極の他方の表面の正極活物質層１１を、電子授受化合物層１３と置換する加工も可能である。
【００５２】
また、電子授受化合物層１３は、負極２と対向する表面に配されていないので、全ての負極２の負極活物質層２１は、内層の正極１００又は外層の正極１０のいずれかの正極活物質層１１が配された面と対向する。ポリアニリン自身は、負極２と対向する面に配されていないためＬｉＦｅＰＯ４とは異なって電極反応を生じない。従って、電池性能の低下を生じさせることなく、ポリアニリンの機能を発揮できる。つまり、正負両極の互いに対向する表面は、電解液中のリチウムイオンの授受を最も生じる表面であるところ、電極活物質とは異なるポリアニリンを配すると、電極反応に寄与する電極活物質量が減少するおそれがあるが、これを回避できる。
【００５３】
更に、電子授受化合物を混合した活物質合材を用いる場合には、例えば１つの活物質の特性により内部抵抗を十分に低下させられなかったり、電池性能の低下を招きかねないが、本発明では、ＬｉＦｅＰＯ４とポリアニリンとが、正極集電体の両面にそれぞれ個別に配される構造なので、正極におけるこれらの悪影響を回避できる。
【００５４】
また、リチウムイオン二次電池Ｂ１では、配置された金属リチウムが溶解する構成と異なり、充放電を繰り返してもポリアニリンを含有する電子授受化合物層１３はそのまま残留する。よって、電極ないし電池内部に隙間が生じないので、内部抵抗の増加や、振動などにより電極がずれて物理的な損傷が生じる等の不具合を回避できる。
（実施形態のリチウムイオン二次電池Ｂ１の説明）
以下、本発明の一実施の形態であるリチウムイオン二次電池Ｂ１の具体的な構成ついて説明する。図１に模式的に示す通り、リチウムイオン二次電池Ｂ１は、電池容器（図示せず）の内部に積層型の電極ユニットＵを電解液とともに収納した構成である。
【００５５】
電極ユニットＵは、所定の数の板状の正極１と負極２とが、それぞれの活物質層１１，２１が対向した状態でセパレータ７を介して交互に積層された構成である。そして、電極ユニットＵは、積層方向Ｌに沿った上下の各両端部を正極１、１０が形成している。すなわち、負極２の数をｎとすると、正極１の数はｎ＋１となっている。正極１は、両端部のそれぞれに配された外層の正極１０と、それ以外の内層の正極１００と、からなる。
【００５６】
各内層の正極１００は、板状の正極集電体１２の両面のそれぞれに正極活物質層１１が配された構成で、正極全体として所定の肉厚の板形状をなす。正極活物質層１１は、後述する正極活物質を含有する。また、各負極２も正極と同様な板形状で、それぞれ同様に負極集電体２２と、その両面に配された負極活物質層２１とを備えている。負極活物質層２１は、後述する負極活物質を含有する。電極ユニットＵにおいて、正極１００と負極２とは、それぞれの活物質層１１，２１が対向した状態で積層されている。
【００５７】
そして、両端部を形成する外層の正極１０は、内層の正極１００と同一の板形状をなし、正極集電体１２のうち一方の面１２ａには正極活物質層１１が、他方の面１２ｂには電子授受化合物層１３が配されている構成である。電子授受化合物層１３は、後述する電子授受化合物を含有する。外層の正極１０は、正極活物質層１１が配された一方の面１２ａを負極２と面対向させて配置されている。すなわち、電子授受化合物層１３が配された他方の面１２ｂは、負極２と面対向させずに配置されている。
【００５８】
また、外層の正極１０における正極集電体１２には、所定径の多数の貫通孔１２ｃが形成されている。電子授受化合物層１３近傍の電解液中のリチウムイオンが、正極集電体１２を通過して、正極活物質層１１が配された背面に容易に到達可能とするためである。
【００５９】
さらに、それぞれの正極集電体１２は正極端子４１に電気的に接続され、それぞれの負極集電体２２は負極端子５１に電気的に接続されている。なお、正極端子４１及び負極端子５１には、リチウムイオン二次電池Ｂ１の充放電状態を適正に制御可能な二次電池システムに接続されている。制御方法は高電位や高温に保持して電子授受化合物の局部電池反応による放電を促進してもよい。
【００６０】
正極集電体１２及び負極集電体２２は、箔状に成形された導電性の材料よりなる。導電性の材料は特に限定されるものではなく、従来公知の材質よりなる集電体を用いることができる。例えば、アルミニウム、ステンレス鋼、銅、ニッケル等を用いることができ、本実施形態では、正極集電体１２にはアルミニウム箔が、負極集電体２２には銅箔が用いられている。
【００６１】
正極活物質層は、リチウムイオンを吸蔵・離脱することが可能な金属硫化物、金属酸化物または高分子化合物等の正極活物質を含有する正極活物質合材で構成される。正極活物質合材は、正極活物質、結着剤、導電材、溶媒等を混合してペースト状にしたもので形成され、正極活物質層１１は、正極活物質合材を正極集電体１２の表面に塗布、乾燥して形成した塗工層である。塗工層は、乾燥後にプレス等により圧縮してもよい。
【００６２】
結着剤としては、例えば、ポリフッ化ビニリデン（以下、ＰＶＤＦと記す）、ポリテトラフルオロエチレン、ＥＰＤＭ、スチレンブタジエンラバ−（以下、ＳＢＲと記す）、ニトリルブタジエンラバー（以下、ＮＢＲと記す）等が用いられる。導電材としては、ケッチェンブラック、アセチレンブラック、カーボンブラック、グラファイト等が用いられる。溶媒としては、カーボネート類が用いられる。
【００６３】
また、正極活物質になり得る物質のうち金属酸化物としては、リチウム金属複合酸化物が用いられ、金属としては、例えばコバルト、ニッケル、マンガン、鉄、亜鉛、クロム、チタン、ケイ素のうちで一以上の金属元素、あるいはリンやホウ素などの非金属元素が該当する。また、高電位、高容量、耐久性などの要求特性により、リチウム・鉄複合酸化物、リチウム・コバルト複合酸化物、リチウム・ニッケル酸化物などのリチウム複合酸化物を選定するのが望ましい。
【００６４】
本実施形態の正極活物質層１１は、正極活物質としてＬｉＦｅＰＯ４（リン酸鉄リチウム）を８０質量部含有し、上記のＰＶＤＦの１０質量部、アセチレンブラックの１０質量部を含有する正極活物質合材から形成される。正極活物質層１１は、内層の正極１００の正極集電体１２の両面上に、及び、一対の各外層の正極１０の片面上であって、負極２と対向する一方の面１２ａ上に配されている。
【００６５】
そして、本実施形態の電子授受化合物層１３は、正極活物質層１１と同様に、電子授受化合物、結着剤、導電材、溶媒等を混合してペースト状にした化合物合材で形成され、化合物合材を正極集電体１２の表面上に塗り付け、後に乾燥、プレス等して形成した塗工層である。
【００６６】
ここで、電子授受化合物層１３に含有される電子授受化合物としては、二次電池システムから付与される所定の充放電電位の範囲内で酸化（又は／及び還元）されて電子を放出（受け取り）可能な化合物が用いられる。しかも正極活物質よりも、卑な電位で酸化（又は／及び還元）される化合物が好ましい。
【００６７】
本実施形態では、正極活物質層１１に含有されるＬｉＦｅＰＯ４が、充電時にリチウムイオンを離脱する（＝電子を放出する＝酸化される）際の電位を基準として、これより卑な電位で電子を放出可能な化合物であればよい。前述した通り、充電の際の未だ定格の充電電位に到達しない段階で、電子授受化合物由来のリチウムのインターカレーションを行うためである。本実施形態では、電子授受化合物としてポリアニリンが用いられる。但し、これに限られることなく、ＬｉＦｅＰＯ４に対する他の電子授受化合物としては、キノン化合物、活性炭、ケイ素金属、スズ合金等を例示することができる。
【００６８】
また、充電時同様に放電時にも、ＬｉＦｅＰＯ４がリチウムイオンを吸蔵する（＝電子を受取る＝還元される）際の電位を基準として、これより卑な電位で電子を受け取り可能な化合物であればよりよい。ポリアニリンが好ましく、キノン化合物、活性炭、ケイ素金属、スズ合金等も同様に該当する。
【００６９】
本実施形態の電子授受化合物層１３は、電子授受化合物としてポリアニリンを７０質量部含有し、ＰＶＤＦの１５質量部、アセチレンブラックの１５質量部を含有する化合物合材から形成される。電子授受化合物層１３は、一対の各外層の正極１０の正極集電体１２の負極２と対向しない他方の面１２ｂ上に配されている。
【００７０】
負極活物質は、特に限定されるものではなく、従来公知の負極活物質を用いることができる。例えばリチウムイオンを吸蔵・脱離できる化合物や、これらの化合物を組み合わせて用いることができる。リチウムイオンを吸蔵・脱離できる化合物としては、リチウム等の金属材料、ケイ素、スズ等を含有する合金材料、グラファイト、コークス、有機高分子化合物、非晶質炭素等の炭素材料をあげることができる。これらの活物質は単独で用いるだけでなく、これらを複数種類混合して用いることもできる。
【００７１】
負極活物質層２１は、上述した正極活物質層と同様に、負極活物質や結着剤等を含有する負極活物質合材を、負極集電体２２の両面上に塗り付けた後に乾燥、プレス等して形成した塗工層で形成される。なお、負極活物質として金属リチウムを用いる場合には、銅等の金属からなる集電体の表面に金属リチウムを圧着することで形成できる。
【００７２】
本実施形態の負極活物質層２１は、負極活物質としてグラファイトを９８質量部、結着剤としてＳＢＲの１質量部、溶媒としてカルボキシメチルセルロース（以下、ＣＭＣと記す）１質量部を含有する負極活物質合材から形成される。
【００７３】
電解液は、特に限定されるものではなく、リチウムイオンが正（負）極から負（正）極に移動する際の通り道であればよく、従来公知の電解液を用いることができる。例えば、溶媒に電解質塩を溶解させた溶液、自身が液体状であるイオン液体、そのイオン液体に対して更に電解質塩を溶解させた溶液などが該当する。なお、本明細書中での「電解液」とは、上記の液体状のものだけでなく、公知の固体ないしゲル状の電解質等も含む。本実施形態では、リチウム塩を含む非プロトン性有機溶媒からなる電解液とすることができる。
【００７４】
有機溶媒としては、非水電解液に通常用いられているものを１種又は２種以上組み合わせて用いることができるが、環状カーボネート化合物、環状エステル化合物、スルホン又はスルホキシド化合物、鎖状カーボネート化合物、鎖状又は環状エーテル化合物、及び鎖状エステル化合物からなる群から選ばれる１種以上を含有することが好ましい。特に、環状カーボネート化合物及び鎖状カーボネート化合物をそれぞれ１種以上含有することが好ましい。
【００７５】
具体的には、環状カーボネート化合物としては、エチレンカーボネート、プロピレンカーボネート、ビニレンカーボネート、１，２−ブチレンカーボネート、イソブチレンカーボネート等が、鎖状カーボネート化合物としては、ジメチルカーボネート、エチルメチルカーボネート、ジエチルカーボネート、エチル−ｎ−ブチルカーボネート、メチル−ｔ−ブチルカーボネート等が挙げられる。
【００７６】
電解質塩は、その種類が特に限定されるものではないが、ＬｉＰＦ６、ＬｉＢＦ４、ＬｉＣｌＯ４及びＬｉＡｓＦ６から選ばれる無機塩、これらの無機塩の誘導体、ＬｉＳＯ３ＣＦ３、ＬｉＣ（ＳＯ２ＣＦ３）３、ＬｉＮ（ＳＯ２ＣＦ３）２、ＬｉＮ（ＳＯ２Ｃ２Ｆ５）２、及びＬｉＮ（ＳＯ２ＣＦ３）（ＳＯ２Ｃ４Ｆ９）等から選ばれる有機塩、並びにこれらの有機塩の誘導体の少なくとも１種であることが望ましい。なお、電解質塩の濃度についても特に限定されるものではなく、用途に応じて電解質塩及び有機溶媒の種類を考慮して適切に選択することが好ましい。上記電解質塩は、電解液中の濃度が、０．１〜３．０モル／リットル、特に０．５〜２．０モル／リットルとなるように、上記有機溶媒に溶解することが好ましい。
【００７７】
また、イオン液体としては、通常リチウム二次電池の電解液に用いられるイオン液体であれば特に限定されるものではなく、例えば、カチオン成分としては、導電性の高い１−メチル−３−エチルイミダゾリウムカチオン、ジメチルエチルメトキシアンモニウムカチオン等が挙げられ、アニオン成分としは、ＢＦ４−、ＬｉＮ（ＳＯ２Ｃ２Ｆ５）２−等を挙げることができる。
【００７８】
セパレータ７は、正極及び負極を電気的に絶縁し、電解液を保持する役割を果たすものである。例えば、多孔性合成樹脂膜、特にポリオレフィン系高分子（ポリエチレン、ポリプロピレン）の多孔膜を用いればよい。なお、セパレータは、正極と負極との絶縁を担保するため、正極及び負極よりもさらに大きいものとするのが好ましい。
（リチウムイオン二次電池の構成要素の説明）
以下、前述したリチウムイオン二次電池Ｂ１等の非電解水二次電池の構成要素について、特に正極について詳細に説明する。
【００７９】
正極は、正極集電体とこれに一体となる正極活物質層とを有している。正極活物質層は、粉末状、粒状、短繊維状等に形成された活物質、導電剤及び結着剤からなる正極活物質合材を適用な溶媒に懸濁させて混合し、スラリーとしたものを正極集電体の片面又は両面に塗布し、乾燥することで作製することができる。
【００８０】
正極活物質としては、リチウムイオン等の軽金属イオンを可逆的に吸蔵・離脱できるものであれば特に限定されることはなく、従来公知の種々の酸化物、硫化物、リチウム含有酸化物、導電性高分子等が用いられる。そして、正極活物質とは酸化及び／又は還元電位の異なる電子授受化合物を選択する。正極活物質合材よりなる正極活物質層を備えた正極を形成し、加えて、電子授受化合物合材よりなる電子授受化合物層を備えた正極を形成する。この際、１つの正極に異なる合材を使用する場合は、正極集電体の両面に個別に配することができる。
【００８１】
正極活物質としては、具体的には、例えば以下の物質が挙げられる。ＬｉＦｅＰＯ４、ＬｉＭｎＰＯ４、Ｌｉ２ＭｎＳｉＯ４、Ｌｉ２ＭｎｘＦｅ（１−ｘ）ＳｉＯ４、ＭｎＯ２、ＴｉＳ２、ＴｉＳ３、ＭｏＳ３、ＦｅＳ２、Ｌｉ（１−ｘ）ＭｎＯ２、Ｌｉ（１−ｘ）Ｍｎ２Ｏ４、Ｌｉ（１−ｘ）ＣｏＯ２、Ｌｉ（１−ｘ）ＮｉＯ２、ＬｉＶ２Ｏ３、Ｖ２Ｏ５、ポリアニリン、ポリパラフェニレン、ポリフェニレンスルフィド、ポリフェニレンオキシド、ポリチオフェン、ポリピロール、及びそれらの誘導体、安定ラジカル化合物。なお、「ｘ」は０〜１の数を示す。
【００８２】
また、金属酸化物系の物質には、Ｌｉ、Ｍｇ、Ａｌ、またはＣｏ、Ｔｉ、Ｎｂ、Ｃｒ等の遷移金属を添加または置換した材料等であってもよい。また、これらのうちリチウム−金属複合酸化物を単独で用いるばかりでなく、これらを複数種類混合して用いることもできる。このなかでもリチウム−金属複合酸化物としては、層状構造またはスピネル構造のリチウムマンガン含有複合酸化物、リチウムニッケル含有複合酸化物及びリチウムコバルト含有複合酸化物のうちの１種以上であることが好ましい。
【００８３】
本発明の非水電解液二次電池においては、正極活物質として、ＬｉＦｅＰＯ４といったポリアニオン型のものを用いることが最も好ましい。ここで、ポリアニオン型の正極活物質が、例えば高速充電に向いていない等の特性を有している場合でも、卑な電位で電子放出する電子授受化合物によるリチウムの固定でこれを補える。ＬｉＦｅＰＯ４に対して卑な酸化電位を有する電子授受化合物としては、ポリアニリン、キノン化合物、活性炭、Ｓｉ合金、Ｓｎ合金等が挙げられ、ポリアニリンが特に好ましい。また、放電時にＬｉＦｅＰＯ４よりも卑な還元電位を有する電子授受化合物としては、同様に、ポリアニリン、キノン化合物、活性炭、Ｓｉ合金、Ｓｎ合金等が挙げられる。
【００８４】
負極は、正極と同様に作製することができる。負極の活物質としては、リチウムイオンを充電時には吸蔵し、放電時には放出する化合物を用いることができる。この活物質は、その材料構成で特に限定されるものでなく、公知の材料、構成のものを用いることができる。具体的な活物資については前述したが、黒鉛などの容量を発現する物質を特に挙げることができ、より具体的には、短周期型周期表における４Ｂ族の金属元素、或いは半金属元素の単体又は合金であるケイ素、スズ等を挙げることができる。
【００８５】
電極ユニットは、上記の正極及び負極を交互に対向配置しながら積層して構成する。本実施形態のリチウムイオン二次電池Ｂ１では、積層された上下の両端部の外層電極が正極で、両面で異なる正極活物質層と電子授受化合物層とを有しており、卑な電位で酸化還元される化合物の側が負極と対向しない外層に配される例を示したが、本発明の構成はこれに限られない。例えば、電極ユニットは積層型に限られず、正極活物質層及び電子授受化合物層を両面に備えた１つの正極と１つの負極とよりなる電極でも構わない。また、電子授受化合物層を備えた正極は、必ずしも外層に配置されなくとも構わない。
【００８６】
上記したリチウムイオン二次電池Ｂ１では、電極ユニットＵの積層方向Ｌの両端部に外層の正極１０、１０を配しているが、一方の端部のみに外層の正極１０を配し、他方の端部は負極２が配された構成でもよい。
【００８７】
また、リチウムイオン二次電池Ｂ１では、電極ユニットＵを電池容器（図示せず）に収納するときに、電池容器と電極ユニットＵとの接触を規制する部材を配していてもよい。この部材としては、たとえば、セパレータをあげることができる。
【００８８】
本実施形態としてリチウムイオン二次電池Ｂ１について説明したが、本発明に係る金属イオンは、電解液中で電気伝導を担えるイオンになり得るものなら、リチウムに限られない。本発明の非水電解液二次電池は、上記の要素以外に、その他必要に応じた要素からなる。本発明の非水電解液二次電池は、その形状には特に制限を受けず、コイン型、円筒型、角型等、種々の形状の電池として使用できる。また、本発明の非水電解液二次電池のケースについても限定されるものではなく、金属製、樹脂製のその外形を保持できるケース、ラミネートパック等の軟質のケース等、種々の形態の電池として使用できる。
【００８９】
本発明の非水電解液二次電池は、その製造方法が限定されるものではなく、従来公知の非水電解液二次電池の製造方法と同様に製造することができる。
【実施例】
【００９０】
以下、実施例を用いて本発明を説明する。本発明の非水電解液二次電池の実施例として、コイン型のリチウムイオン二次電池Ｂ２を作成した。なお、以下の実施例は、本発明を具体的に実施した一つの形態を示すものであり、本発明が以下の実施例に限定されるものではない。
【００９１】
（ポリアニリン水分散液の合成）
アニリン１００ｍｍｏｌ及びドーパントとしてポリスチレンスルホン酸１００ｍｍｏｌ、反応触媒として塩化ルテニウム（ＩＩＩ）０．１ｍｍｏｌ、反応促進剤としてピリジン０．１ｍｍｏｌをイオン交換水１５０ｇに投入し、４０℃に加温してよく撹拌混合した。この溶液に３０％過酸化水素水１１．３ｇを撹拌しながらゆっくりと添加し、４０℃で４時間反応させることで、均一な緑色のポリアニリン水分散液を得た。
【００９２】
この分散液の粒子径を粒度分布測定装置（ＳＡＬＤ３１００、島津製作所）で測定したところ、５０％累積粒径は２０μｍであった。また、この分散液を乾燥することにより、均一なポリアニリン粉末が得られ、抵抗率計（三菱化学アナリテック（株）製ＭＣＰ−ＰＤ５１）を用いて表面抵抗値を測定したところ１．６×１０-２Ωｃｍ（１０００ｋｇプレス）であった。
【００９３】
（実施例１）
（正極）
（ＬｉＦｅＰＯ４合材の作製）
正極活物質としてＬｉＦｅＰＯ４を８０質量部、バインダーとしてＰＶＤＦを１０質量部、導電材としてアセチレンブラックを１０質量部を混合し、適量のＮ−メチル−２−ピロリドンを添加して混練してＬｉＦｅＰＯ４のペースト状の正極活物質合材を得た。
【００９４】
（ポリアニリン合材の作製）
正極活物質としてポリアニリンを７０質量部、バインダーとしてＰＶＤＦを１５質量部、導電材としてアセチレンブラックを１５質量部を混合し、適量のＮ−メチル−２−ピロリドンを添加して混練してポリアニリンのペースト状のポリアニリン合材を得た。
【００９５】
（正極の作製）
得られたペースト状の正極活物質合材を、１００μｍメッシュのアルミメッシュよりなる正極集電体の一方の表面に塗布、乾燥し、プレス工程を施して、正極活物質層が製造された。
【００９６】
また、得られたペースト状のポリアニリン合材を、正極集電体の他方の表面に塗布、乾燥し、プレス工程を経て、電子授受化合物層が形成された。
【００９７】
（負極の作製）
（グラファイト合材の作製）
負極活物質としてグラファイトを９８質量部、バインダーとしてＳＢＲを１質量部、分散剤としてＣＭＣを１質量部を混合し、適量のＮ−メチル−２−ピロリドンを添加して混練してポリアニリンのペースト状の負極活物質合材を得た。
【００９８】
得られたペースト状の負極活物質合材を厚さ１０μｍの銅製の薄膜よりなる負極集電体に塗布し、乾燥後、プレスして、負極板とした。
【００９９】
（電解液の調製）
エチレンカーボネート（ＥＣ）とジエチルカーボネート（ＤＥＣ）とを体積比で７：３になるように混合した有機溶媒に、ＬｉＰＦ６を１．０ｍｏｌ／Ｌの濃度で添加した非水溶媒電解液３を用いた。
【０１００】
（コイン型電池の作製）
作製したコイン型電池Ｂ２の断面図を図３に示す。前述した実施形態と同一／類似の構成に対して、同じ／類似の番号を付した。
【０１０１】
正極１及び負極２には、それぞれ上記の正極及び負極を用いた。電解液３には、調製した上記の電解液を用いた。
【０１０２】
セパレータ７は厚さ２５μｍのポリエチレン製の多孔質膜をそれぞれ用いて、コイン型電池Ｂ２を製造した。正極１は、貫通孔１２ｃが形成された正極集電体１２を有し、負極２は負極集電体２２を有する。なお、図示において、２１は負極活物資層を、１１は正極集電体１２の一方の面１２ａに形成された正極活物資層を、１３は同様に他方の面１２ａに形成された電子授受化合物層を示す。
【０１０３】
これらの発電要素をステンレス製のケース（正極ケース４２と負極ケース５２から構成されている）中に収納した。ここで、正極１は、正極活物質層１１と電子授受化合物層１３とが、それぞれ負極２と対向する正極集電体１２の一方の面１２ａと、対向しない他方の面１２ｂとに、それぞれ配されるように収納されている。また、正極ケース４２と負極ケース５２とは正極端子と負極端子とを兼ねている。正極ケース４２と負極ケース５２との間にはポリプロピレン製のガスケット６を介装することで密閉性と正極ケース４２と負極ケース５２との間の絶縁性とを担保している。
【０１０４】
（容量特性、エネルギー密度の評価）
作製したリチウム二次電池Ｂ２の容量特性の評価を、０．３Ｃ相当の電流値にて４．０Ｖまで充電した後、０．３Ｃ相当の電流値で２．０Ｖまで放電した際の放電容量を測定し、図４に示した。ＬｉＦｅＰＯ４の設計容量に対する６０℃で３日間保持した後の容量の劣化率を図５に示した。
【０１０５】
初期のエネルギー密度は、３７４Ｗｈ／ｃｍ３であった。６０℃、３日保存後の容量比は、９２．６％であった。
【０１０６】
（実施例２）
（正極の作製）
（活性炭合材の作製）
正極活物質として活性炭を８３質量部、バインダーとしてポリアクリル酸リチウムを１５質量部となるように加え、導電材としてＶＧＣＦを２質量部加え、混合、分散させ均質塗料液を調整し、活性炭のスラリーを得た。
【０１０７】
（容量特性、エネルギー密度の評価）
電子授受化合物として、活性炭を用いた以外は、実施例１と同様の方法で電池を作製し、各特性を測定し、図４、図５に合わせて示した。
【０１０８】
その結果、初期のエネルギー密度は、３６２Ｗｈ／ｃｍ３であった。６０℃、３日保存後の容量比は、９４.８％であった。
【０１０９】
（比較例）
（正極の作製）
正極活物質としてＬｉＦｅＰＯ４を使用した正極活物質層１１のみを用いて、正極集電体１２の両面１２ａ、１２ｂに塗布し、乾燥後、プレスして、正極１´とした。
【０１１０】
正極活物質層１１のみを用いた以外は、実施例１と同様の方法で電池を作製し、容量特
性を測定し、図４、図５に合わせて示した。
【０１１１】
その結果、初期のエネルギー密度は、３４０Ｗｈ／ｃｍ３であった。６０℃、３日保存後の容量比は、９２.１％であった。
【０１１２】
図４に示すように、正極活物質層１１及び電子授受化合物層１３を有する正極１を備えた実施例１、２の電池の方が、比較例よりも大きな初期のエネルギー密度を得られ、その特性に優れた電池となっていることが確認出来た。
【０１１３】
なお、上記の実施例における効果は、電極の組成によらずに得られる。このため、本実施例は、電極を構成する材質の組成比によって制限を受けるものではない。
【符号の説明】
【０１１４】
Ｂ１，Ｂ２：リチウムイオン二次電池
Ｕ：電極ユニット
１：正極                        １０：外層の正極
１１：正極活物質層
１２：正極集電体
１２ａ：一方面                    １２ｂ：他方面
１３：電子授受化合物層
２：負極
２１：負極活物質層
２２：負極集電体
３：電解液
【図１】
2013254585.tif 000003
【図２】
2013254585.tif 000004
【図３】
2013254585.tif 000005
【図４】
2013254585.tif 000006
【図５】
2013254585.tif 000007